(57)【要約】【課題】ガスの流速を抑えるマイクロ波プラズマ処理装置を提供する。【解決手段】マイクロ波プラズマ処理装置１００は、スロットアンテナ３０を介してマイクロ波を透過する複数の誘電体パーツ３１０から構成された誘電体窓と、梁２６の下面に固定された複数のガスノズル２７と、所定のガスを供給するガス供給部と、誘電体窓を透過したマイクロ波により所定のガスをプラズマ化して被処理体を処理する処理室Ｕとを備えている。各誘電体パーツ３１は、第１の気孔率を有する第１のポーラス材３１Ｐｈと第１のポーラス材３１Ｐｈに連結し、第１の気孔率より低い第２の気孔率を有する第２のポーラス材３１Ｐｌと、を含んで構成される。ガス供給部は、第１のポーラス材３１Ｐｈを介して第２のポーラス材３１Ｐｌからアルゴンガスを処理室内Ｕに導入し、ガスノズル２７からシランガスを処理室内Ｕに導入する。【選択図】図６
2008091489.tif 000002
【特許請求の範囲】
【請求項１】
マイクロ波を伝播させるスロットアンテナと、前記スロットアンテナを伝播したマイクロ波を透過する誘電体窓と、所定のガスを供給するガス供給部と、前記誘電体窓を透過したマイクロ波により前記所定のガスをプラズマ化して被処理体を処理する処理室と、を備えたマイクロ波プラズマ処理装置であって、
前記誘電体窓は、
第１の気孔率を有する第１の多孔質体と、前記第１の多孔質体に連結し、前記第１の気孔率より低い第２の気孔率を有する第２の多孔質体と、を含み、
前記ガス供給部は、
前記所定のガスを前記第１の多孔質体を介して前記第２の多孔質体から前記処理室内に導入するマイクロ波プラズマ処理装置。
【請求項２】
前記第１の多孔質体は、
前記誘電体窓の内部にて、前記誘電体窓の表面に露出しない位置に設けられている請求項１に記載されたマイクロ波プラズマ処理装置。
【請求項３】
前記第２の多孔質体は、複数備えられ、
各第２の多孔質体の一端は、前記第１の多孔質体にそれぞれ連結され、前記各第２の多孔質体の他端は、前記誘電体窓の処理室側の面に露出している請求項１または請求項２のいずれかに記載されたマイクロ波プラズマ処理装置。
【請求項４】
前記各第２の多孔質体は、
前記誘電体窓の処理室側の面にて等間隔に露出している請求項３に記載されたマイクロ波プラズマ処理装置。
【請求項５】
前記ガス供給部は、
前記第２の多孔質体より気孔率の高い前記第１の多孔質体の内部に一時的にガスを滞留させながら、ガスを前記第２の多孔質体から前記処理室内に導入する請求項１〜４のいずれかに記載されたマイクロ波プラズマ処理装置。
【請求項６】
前記第２の気孔率は、
前記第２の多孔質体から噴き出されるガスの流速が、音速以下であって、かつ、前記第２の多孔質体の気孔にガスが入り込まないことを条件として予め所定の値に定められている請求項１〜５のいずれかに記載されたマイクロ波プラズマ処理装置。
【請求項７】
前記誘電体窓は、緻密質体をさらに含み、
前記第１の多孔質体と前記第２の多孔質体と緻密質体とは一体的に焼成されている請求項１〜６のいずれかに記載されたマイクロ波プラズマ処理装置。
【請求項８】
前記誘電体窓は、
ゾルゲル法により封孔処理されている請求項７に記載されたマイクロ波プラズマ処理装置。
【請求項９】
マイクロ波を伝播させるスロットアンテナと、前記スロットアンテナを伝播したマイクロ波を透過する誘電体窓と、所定のガスを供給するガス供給部と、前記誘電体窓を透過したマイクロ波により前記所定のガスをプラズマ化して被処理体を処理する処理室と、を備えたマイクロ波プラズマ処理装置であって、
前記誘電体窓は、
第１の気孔率を有する第１の多孔質体と、前記第１の多孔質体に連結し、複数の貫通孔を有する貫通部材と、を含み、
前記ガス供給部は、
前記所定のガスを前記第１の多孔質体を介して前記貫通部材から前記処理室内に導入するマイクロ波プラズマ処理装置。
【請求項１０】
前記貫通部材は、
前記複数の貫通孔から噴き出されるガスの流速が、音速以下であって、かつ、前記複数の貫通孔にガスが入り込まないことを条件として前記貫通孔の径および前記貫通孔の数が予め定められている請求項９に記載されたマイクロ波プラズマ処理装置。
【請求項１１】
前記誘電体窓は、
マイクロ波をそれぞれ透過させる複数枚の誘電体パーツから構成され、
各誘電体パーツには、
前記第１の多孔質体が少なくとも１箇所設けられている請求項１〜１０のいずれかに記載されたマイクロ波プラズマ処理装置。
【請求項１２】
前記マイクロ波プラズマ処理装置は、さらに、前記各誘電体パーツを支持する梁に固定された複数のガス噴射部材を備え、
前記各ガス噴射部材のガスの噴き出し口は、
前記誘電体窓の処理室側の面よりも被処理体の載置位置に近い位置に設けられ、
前記ガス供給部は、
前記所定のガスのうち、第１のガスを前記誘電体窓の内部に通して前記誘電体窓の処理室側の面から前記処理室内に導入し、第２のガスを前記誘電体窓の処理室側の面よりも被処理体の載置位置に近い位置に設けられた複数のガス噴射部材の噴き出し口から前記処理室内に導入する請求項１〜１１のいずれかに記載されたマイクロ波プラズマ処理装置。
【請求項１３】
各ガス噴射部材は、
一体的に焼成された多孔質体と緻密質体とから形成され、
前記ガス供給部は、さらに、
前記第２のガスを前記各ガス噴射部材に形成された多孔質体に通して前記処理室内に供給する請求項１２に記載されたマイクロ波プラズマ処理装置。
【請求項１４】
前記第１のガスまたは前記第２のガスの少なくともいずれかは、複数のガスを混合した混合ガスであって、その混合ガスが過剰反応する場合を除き、前記第１のガスは、前記第２のガスよりも結合エネルギーが大きいガスである請求項１２または請求項１３のいずれかに記載されたマイクロ波プラズマ処理装置。
【請求項１５】
マイクロ波プラズマ処理装置に設けられた処理室にマイクロ波を透過する誘電体窓の製造方法であって、
第１の気孔率を有する第１の多孔質体に、前記第１の気孔率より低い第２の気孔率を有する複数の第２の多孔質体を等間隔に当接し、
前記第１の多孔質体が露出せず、かつ、前記複数の第２の多孔質体の端部が露出するように、前記第１の多孔質体および前記複数の第２の多孔質体の周囲に緻密質体を設け、
前記第１の多孔質体と前記第２の多孔質体と前記緻密質体とを一体焼成してプレート状に形成する、マイクロ波プラズマ処理装置用の誘電体窓の製造方法。
【請求項１６】
マイクロ波をスロットアンテナに通し、誘電体窓を透過させて処理室に供給し、
所定のガスを、前記誘電体窓に含まれる第１の気孔率を有する第１の多孔質体を介して、前記第１の多孔質体に連結し、前記第１の気孔率より低い第２の気孔率を有する第２の多孔質体から前記処理室内に導入し、
前記処理室に供給されたマイクロ波により前記導入された所定のガスをプラズマ化して被処理体を処理するマイクロ波プラズマ処理方法。
【請求項１７】
マイクロ波をスロットアンテナに通し、誘電体窓を透過させて処理室に供給し、
所定のガスを、前記誘電体窓に含まれる第１の気孔率を有する第１の多孔質体を介して、前記第１の多孔質体に連結した貫通部材の複数の貫通孔から前記処理室内に導入し、
前記処理室に供給されたマイクロ波により前記導入された所定のガスをプラズマ化して被処理体を処理するマイクロ波プラズマ処理方法。
【発明の詳細な説明】
【技術分野】
【０００１】
本発明は、誘電体窓を透過したマイクロ波によりプラズマを生成して被処理体をプラズマ処理するマイクロ波プラズマ処理装置、誘電体窓の製造方法およびマイクロ波プラズマ処理方法に関する。特に、本発明は、プラズマを生成するためのガスの供給に関する。
【背景技術】
【０００２】
プラズマ処理室に噴射されたガスが処理室内にて過剰に攪拌されることを抑制するためには、処理室内に噴射される際のガスの流速を充分低下させながら、処理室内全体に万遍なく、方向の偏りも非常に少ない状態でガスを噴き出させて、ガス噴射孔近傍の圧力を均一にする必要がある。このようにガスの流速を低下させてから処理室内全体に均一にガスを噴射するためにはガス噴射孔を大きくすればよいが、その場合、ガス噴射孔の位置がガス供給源から遠いほどガス噴射孔から噴射されるガスの流量が少なくなり、プラズマが不均一に生成されるという問題が生じる。
【０００３】
そこで、ガスの供給位置に多孔質体を用いる装置が提案されている（たとえば、特許文献１を参照。）。この装置では、接地電極（陽極）と対向する位置に設けられた高周波電極（陰極）が、陰極本体と多孔質体とから構成されている。この装置によれば、ガスを陰極本体と多孔質体との間に導入し、多孔質体の気孔に通して陰極表面から噴き出させることにより、流速を充分低下させてからガスを処理室に噴射させる。
【０００４】
【特許文献１】特開２００１−２２０６７８号公報
【発明の開示】
【発明が解決しようとする課題】
【０００５】
しかしながら、今まで、この方法をそのままマイクロ波プラズマ処理装置に転用することはできなかった。なぜなら、マイクロ波プラズマ処理装置では、ガスは、複数のガス導入管の開口部から処理室内に噴き出されるが、このとき、ガス導入管の開口部に多孔質体を設けると、大気圧状態にあるガス導入管内部と真空圧状態にある処理室内部とを遮断することができず、処理室の気密性を保つことができなかったからである。このような理由から、マイクロ波プラズマ処理装置において、処理室に噴射するガスの流速を低下させる有効な方法は見つかっていなかった。
【０００６】
上記課題を解消するために、本発明では、ガスの流速を抑えることにより、良好なプラズマ処理が可能な、新規かつ改良されたマイクロ波プラズマ処理装置およびマイクロ波プラズマ処理方法が提供される。
【課題を解決するための手段】
【０００７】
すなわち、上記課題を解決するために、本発明のある観点によれば、マイクロ波を伝播させるスロットアンテナと、上記スロットアンテナを伝播したマイクロ波を透過する誘電体窓と、所定のガスを供給するガス供給部と、上記誘電体窓を透過したマイクロ波により上記所定のガスをプラズマ化して被処理体を処理する処理室と、を備えたマイクロ波プラズマ処理装置が提供される。
【０００８】
このマイクロ波プラズマ処理装置の誘電体窓は、第１の気孔率を有する第１の多孔質体と、上記第１の多孔質体に連結し、上記第１の気孔率より小さい第２の気孔率を有する第２の多孔質体と、を含んでいる。上記ガス供給部は、所定のガスを上記第１の多孔質体を介して上記第２の多孔質体から上記処理室内に導入する。
【０００９】
一般的に、中空のガス管を通るガスの流速Ｖは、ガスの流量Ｑおよびガス管の断面積Ａを用いて次式（１）のように表される。
Ｖ＝Ｑ／Ａ・・・（１）
【００１０】
ここで、処理容器内の圧力ｐが１Ｔｏｒｒ、処理容器内に噴射するガスの総流量Ｑが２．０×１０―３ｍ３／ｍｉｎ、ガス穴の総数が１１７６個の場合、ガス穴１個あたりのガス流量Ｑは２８３４４．７ｍｍ３／ｓｅｃとなる。また、たとえば、噴射孔の直径が０.５ｍｍのとき、ガス穴１個の断面積Ａは、０．１９６３５ｍｍ２となる。
【００１１】
処理容器内の圧力ｐおよび体積ｖが一定であると仮定した場合、直径が０.５ｍｍのガスシャワーヘッドの噴射孔から噴射されるガスの流速Ｖ０は、式（１）を用いて次のように計算される。ただし、１ａｔｍ＝７６０Ｔｏｒｒとする。
Ｖ０＝２８３４４．７×７６０／０．１９６３５＝１０９７１２．１ｍ／ｓ
【００１２】
一方、本発明にかかるマイクロ波プラズマ処理装置によれば、誘電体窓内のガスの通路は、多孔質体にて形成されている。通常、多孔質体は、セラミックスの結晶、ガラス粉末（たとえば、ＳｉＯ２）および蒸留水を混合することにより形成されている。すなわち、多孔質体は、その内部にてセラミックスの結晶がその原型をとどめた形でガラス粉末により張り合わされた構造をしている。セラミックスの結晶と結晶との間の気孔は連通している。
【００１３】
処理容器内の圧力ｐおよび体積ｖが一定であると仮定した場合、多孔質体から噴射されるガスの流速Ｖｔは、式（１）を用いて次のように計算される。ただし、この場合、総断面積Ａは、多孔質体の噴き出し口の断面積と気孔率との積で求められ、多孔質体の噴き出し口が直径が１６ｍｍ、気孔率が５０％のとき、総断面積Ａは、１００．５３ｍｍ２となる。よって、ガス流速Ｖｔは、次のように求められる。
Ｖｔ＝２８３４４．７×７６０／１００．５３＝２１４．４ｍ／ｓ
【００１４】
これらの計算結果によれば、多孔質体の噴き出し口から噴射されるガスの流速Ｖｔは、直径が０．５ｍｍ程度のガス管の噴射孔から噴射されるガスの流速Ｖ０の１／５００程度と非常に小さくなり、音速以下となる。
【００１５】
実際に音速程度の流速でガスが処理室内に供給された場合、成膜処理に使用される、たとえば、シランガスなどの処理ガスをたとえば、アルゴンガスなどのプラズマ励起ガスと別々の位置に噴射しても、各ガスが過剰に攪拌されて良好なプラズマ処理を行うことができない（図１０参照）。
【００１６】
これに対し、本発明にかかるマイクロ波プラズマ処理装置によれば、音速以下のガス流速Ｖｔにて多孔質体からガスを噴き出すことができる。このため、各ガスが過剰に攪拌されず、被処理体に良好なプラズマ処理を施すことができる。
【００１７】
さらに、本発明の場合には、上記ガス供給部は、上記第２の多孔質体より気孔率の高い上記第１の多孔質体の内部に一時的にガスを貯蔵させ、第１の多孔質体の内部にて一時的に滞留させた後、上記第２の多孔質体からガスを処理室内に導入する。これにより、ガスは、気孔率の高い第１の多孔質体内部を通る間に減速しながら第１の多孔質体全体に均一に広がり、その後、気孔率の低い第２の多孔質体内部を通過して処理室内に導入される。
【００１８】
このように、本発明にかかるマイクロ波プラズマ処理装置によれば、ガスが誘電体窓の多孔質内部を通過するときにガスの流速を低下させるために多孔質体にガスを通過させるようにしただけでなく、第１の多孔質体にバッファ空間としての機能を持たせるように、第１および第２の２種類の多孔質体を設けたことにより、ガスを誘電体内部にて効果的に減速させながら、均一に処理室内に噴き出すことができる。この結果、減速しながら所望の位置に均一に供給されたガスをプラズマ化し、これにより、被処理体上に良質かつ均一なプラズマ処理を施すことができる。
【００１９】
上記第２の気孔率は、上記第２の多孔質体から噴き出されるガスの流速が、音速以下であって、かつ、上記第２の多孔質体の気孔にガスが入り込まないことを条件として予め所定の値に定められていてもよい。
【００２０】
これによれば、ガスは、第１の多孔質体に一時的に滞留した後、第２の多孔質体から音速以下の流速で上記処理室内に導入される。これにより、ある程度低速になったガスを均一に処理室内に供給することができる。
【００２１】
また、第２の多孔質体の気孔率は、ガスが入り込まないサイズに予め定められている。これにより、第２の多孔質体内部に入り込んだガスが第２の多孔質体内部にてプラズマ化し、異常放電が発生することにより誘電体窓が焼損することや、反応性ガスが、第２の多孔質体内部にて化学反応を起こすことにより、反応生成物が第２の多孔質体内部に付着することを回避することができる。
【００２２】
上記第１の多孔質体は、上記誘電体窓の内部にて、上記誘電体窓の表面に露出しない位置に設けられていてもよい。これによれば、上記第１の多孔質体を誘電体窓の内部に配置することにより、誘電体窓の外側を緻密質体により形成することができる。これにより、誘電体窓全体の強度を上げることができるとともに、第１の多孔質体の気孔間を接着するガラス粉末が、第１の多孔質体から剥がれて処理室内に落下し、パーティクルとして被処理体上に混入することを防ぐことができる。
【００２３】
なお、上記第１の多孔質体は、その一部が誘電体窓の処理室側の面と対向する面に露出していてもよい。また、上記第１の多孔質体は、誘電体窓に１個のみ設けられていてもよく、複数個設けられていてもよい。
【００２４】
また、上記第２の多孔質体は、複数備えられ、各第２の多孔質体の一端は、上記第１の多孔質体にそれぞれ連結され、各第２の多孔質体の他端は、上記誘電体窓の処理室側の面に露出していてもよい。このとき、上記各第２の多孔質体は、上記誘電体窓の処理室側の面にて等間隔に露出していることが好ましい。
【００２５】
これによれば、ガスは、ある程度均一かつ減速した状態で第１の多孔質体に連通した各第２の多孔質体の一端から流入し、誘電体窓の処理室側の面に等間隔に露出した第２の多孔質体の他端から処理室内に噴き出される。
【００２６】
これにより、ガスは、低速になった状態で第２の多孔質体の露出面から均等に噴き出される。この結果、ガスは、過剰に攪拌されることなく、等間隔に配置されたガス出口から等方向に拡散される。これにより、所望のプラズマを均一に生成し、生成されたプラズマにより被処理体に良好なプラズマ処理を施すことができる。
【００２７】
なお、一般的に、製造上、各部材の大きさが小さければ小さいほど各部材の特性のバラツキを抑え、同質の部材を容易に製造することができる。よって、第１および第２の多孔質体をそれぞれ複数の小さなパーツに分けて誘電体窓に配置した場合には、同じ特性をもった多孔質体により、各多孔質体内部にてガスをより均一に流すことができる。
【００２８】
また、各多孔質体の各パーツの粒径を均一にすればするほど、誘電正接（ｔａｎδ）の値は小さくなる。一方、誘電正接が小さければ小さいほど、マイクロ波が誘電体窓を透過するときの電界エネルギーの損失は少なくなる。したがって、第１および第２の多孔質体をそれぞれ複数の小さなパーツに分けることによって、各多孔質体の各パーツの粒径を均一にすることにより、誘電正接を小さくすることができる。この結果、誘電体窓を透過するときのマイクロ波の電界エネルギーの損失を抑えることができ、これにより、高い電界エネルギーを持ったマイクロ波を処理室内に入射させることができる。なお、誘電正接は、多孔質体内の気孔同士を接着する接着材に含まれる不純物を少なくすることによっても、小さくすることができる。
【００２９】
また、多孔質体の誘電率は、緻密質体の誘電率／気孔率にて求められるが、上記構成によれば、第１の気孔率は、第２の気孔率より大きい。よって、第１の多孔質体の誘電率ε１は、第２の多孔質体の誘電率ε２より小さくなる。
【００３０】
一方、管内波長λｇは、自由空間における波長λｃ／εに等しい。よって、第１の多孔質体を透過するマイクロ波の管内波長λｇ１は、第２の多孔質体を透過するマイクロ波の管内波長λｇ２より長くなる。
【００３１】
マイクロ波は、管内波長λｇが長い方から短い方に動きやすいという性質を持っている。したがって、マイクロ波は、第１の多孔質体から第２の多孔質体の方へ動きやすい。この結果、第１の多孔質体の気孔率を第２の多孔質体の気孔率より大きくするという単純な構成を有することにより、マイクロ波が第１の多孔質体、第２の多孔質体を介して処理室内にスムーズに入射されるように誘導することができる。
【００３２】
上記誘電体窓は、さらに緻密質体を含み、第１の多孔質体と第２の多孔質体と緻密質体とは一体的に焼成されてもよい。これによれば、一体的な焼成により、多孔質体と緻密質体とが隙間なく密着される。この結果、大気圧状態にあるガス導入管内部やスロット開口と真空圧状態にある処理室内部とを一体焼成された緻密質体により遮断することができる。これにより、処理室Ｕの気密性を保ちながら、各多孔質体に通して減速されたガスを処理室内に供給することができる。
【００３３】
また、多孔質体と緻密質体とを別個に製造することなく、一体的に焼成して製造することにより、多孔質体と緻密質体との接着面を合わせるための加工等が不要となるため、製造コストを大幅に削減することができる。さらに、多孔質体と緻密質体とを別個に製造して接着剤で接着していた従来に比べ、熱膨張に強い誘電体部材を製造することができる。このため、誘電体部材はプロセス処理中に破損されにくい。これにより、マイクロ波プラズマ処理装置を安定的に稼働させることができる。
【００３４】
上記誘電体窓は、ゾルゲル法により封孔処理されていてもよい。これによれば、耐食性の高いＹ２Ｏ３ゾルを誘電体窓に用いられた多孔質体に浸漬させることにより、多孔質体をＹ２Ｏ３ゾルでコーティング（封孔）した後、多孔質体を加熱によりゲル化させることによって、多孔質体内のガラス部分（ＳｉＯ２）がＦ系ガスや塩素系ガスにより腐食されることを回避することができる。
【００３５】
上記マイクロ波プラズマ処理装置は、上記第２の多孔質体の代わりに複数の貫通孔を有する貫通部材を備え、上記ガス供給部は、上記第１の多孔質体を介して上記貫通部材の複数の貫通孔から上記所定のガスを上記処理室内に導入してもよい。
【００３６】
上記貫通部材は、上記複数の貫通孔から噴き出されるガスの流速が、音速以下であって、かつ、上記複数の貫通孔にガスが入り込まないことを条件として上記貫通孔の径および上記貫通孔の数が予め定められていてもよい。この際、上記ガス供給部は、ガスを第１の多孔質体に一時的に貯蔵しながら滞留させた後、上記貫通部材に設けられた複数の貫通孔から音速以下の流速で上記処理室内に導入する。これにより、ある程度低速になったガスを処理室内に均一に供給することができる。
【００３７】
また、各貫通孔の径をガスが入り込まないサイズに定めることにより、貫通孔に入り込んだガスがプラズマ化して、貫通孔の内部にて異常放電が生じ、これにより、誘電体パーツ３１が焼損することや、貫通孔内部にて反応性ガスが化学反応を起こすことにより貫通孔内部に反応生成物が付着することを回避することができる。
【００３８】
上記マイクロ波プラズマ処理装置は、さらに、上記各誘電体パーツを支持する梁に固定された複数のガス噴射部材を備え、上記各ガス噴射部材のガスの噴き出し口は、上記誘電体窓の処理室側の面よりも被処理体の載置位置に近い位置に設けられていてもよい。このとき、上記ガス供給部は、上記所定のガスのうち、第１のガスを上記誘電体窓の内部に通して上記誘電体窓の処理室側の面から上記処理室内に導入し、第２のガスを上記誘電体窓の処理室側の面よりも被処理体の載置位置に近い位置に設けられた複数のガス噴射部材の噴き出し口から上記処理室内に導入してもよい。
【００３９】
これによれば、第１のガス（たとえば、アルゴンガスなどのプラズマ励起ガス）は、誘電体窓に設けられた第１および第２の多孔質体を通って、上記誘電体窓の処理室側の面から供給される。また、第２のガス（たとえば、シランガスなどの処理ガス）は、ガス噴射部材を通って、上記誘電体窓の処理室側の面よりも被処理体の載置位置に近い位置に設けられた複数のガス噴射部材の噴き出し口から供給される。このとき、第１のガスは、ある程度減速した状態で各位置から均一に噴き出される。よって、第１のガスと第２のガスとは過剰に攪拌されない。
【００４０】
これにより、第１のガスを誘電体窓近傍にて充分にプラズマ化することができる。さらに、第２のガスを第１のガスが噴射された位置より被処理体の載置位置に近い位置に噴射することにより、第１のガスから生成されたプラズマと第１のガスの生成に消費されてある程度弱められたマイクロ波のエネルギーを用いて、第２のガスからプラズマを均一に生成することができる。この結果、被処理体上に良質かつ均一なプラズマ処理を施すことができる。
【００４１】
各ガス噴射部材は、一体的に焼成された多孔質体と緻密質体とから形成され、上記ガス供給部は、さらに、上記第２のガスを上記各ガス噴射部材に形成された多孔質体に通して上記処理室内に供給してもよい。
【００４２】
これによれば、多孔質体と緻密質体とを別個に製造して接着剤で接着していた従来に比べ、熱膨張に強いガス噴射部材を製造することができる。この結果、大気圧状態にあるガス導入管内部と真空圧状態にある処理室内部とを一体的に焼成された緻密質体により遮断することができる。これにより、処理室Ｕの気密性を保ちながら、多孔質体に通して減速した第２のガスを処理室内に供給することができる。
【００４３】
上記第１のガスまたは上記第２のガスの少なくともいずれかは、複数のガスを混合した混合ガスであって、その混合ガスが過剰反応する場合を除き、上記第１のガスは、上記第２のガスよりも結合エネルギーが大きいガスであるほうがよい。
【００４４】
これによれば、まず、結合エネルギーの大きい第１のガスが、入射直後の強いマイクロ波の電界エネルギーによってプラズマ化される。第１のガスがプラズマ着火した後、第１のガスより結合エネルギーの小さい第２のガスが、第１のガスが吹き出される位置より下方の位置に吹き出される。このとき、第１のガスおよび第２のガスは減速しながら別々の位置に吹き出されるので、各ガスが過剰に攪拌されて混ざり合うことはない。これにより、第２のガスは、第１のガスをプラズマ化するためにパワーを消費して弱められたマイクロ波の電界エネルギーによって、たとえば、良質の膜を形成するためのプリカーサー（前駆体）まで解離する（それ以上解離は進まない）。この結果、被処理体を精度よくプラズマ処理することができる。
【００４５】
ただし、上記第１のガスまたは上記第２のガスの少なくともいずれかが、複数のガスを混合した混合ガスであって、その混合ガスが過剰反応する場合などの特殊な場合には、第１のガスおよび第２のガスの結合エネルギーの大小関係に関わらず、過剰反応が起きないように各ガスの噴射位置が決定される。
【００４６】
また、上記課題を解決するために、本発明の別の観点によれば、マイクロ波プラズマ処理装置に設けられた処理室にマイクロ波を透過する誘電体窓の製造方法であって、第１の気孔率を有する第１の多孔質体に、上記第１の気孔率より低い第２の気孔率を有する複数の第２の多孔質体を等間隔に当接し、上記第１の多孔質体が露出せず、かつ、上記複数の第２の多孔質体の端部が露出するように、上記第１の多孔質体および上記複数の第２の多孔質体の周囲に緻密質体を設け、上記第１の多孔質体と上記第２の多孔質体と上記緻密質体とを一体焼成してプレート状に形成する、マイクロ波プラズマ処理装置用の誘電体窓の製造方法が提供される。
【００４７】
また、上記課題を解決するために、本発明の別の観点によれば、上記マイクロ波をスロットアンテナに通し、誘電体窓を透過させて処理室に供給し、所定のガスを、上記誘電体窓に含まれる第１の気孔率を有する第１の多孔質体を介して、上記第１の多孔質体に連結し、上記第１の気孔率より低い第２の気孔率を有する第２の多孔質体から上記処理室内に導入し、上記処理室に供給されたマイクロ波により上記導入された所定のガスをプラズマ化して被処理体を処理するマイクロ波プラズマ処理方法が提供される。
【００４８】
この際、上記第１の多孔質体を介して、上記第２の多孔質体の代わりに設けられた貫通部材の複数の貫通孔から上記所定のガスを上記処理室内に導入するようにしてもよい。
【００４９】
なお、上記誘電体窓は、マイクロ波をそれぞれ透過させる複数枚の誘電体パーツから構成されていてもよい。これによれば、誘電体窓を複数枚の誘電体パーツに分割したことにより、各誘電体パーツ下面にて表面波が伝播する際の電界エネルギーの損失を増加させることができる。この結果、表面波の伝播を抑え、定在波の発生を抑制することにより、均一なプラズマを生成することができる。また、この場合、各誘電体パーツには、上記第１の多孔質体が少なくとも１箇所設けられていればよい。
【発明の効果】
【００５０】
以上に説明したように、本発明によれば、ガスの流速を抑えることにより良好なプラズマ処理が可能な、新規かつ改良されたマイクロ波プラズマ処理装置およびマイクロ波プラズマ処理方法を提供することができる。
【発明を実施するための最良の形態】
【００５１】
以下に添付図面を参照しながら、本発明の好適な実施形態について詳細に説明する。なお、以下の説明及び添付図面において、同一の構成及び機能を有する構成要素については、同一符号を付することにより、重複説明を省略する。
【００５２】
また、本明細書中１ｍＴｏｒｒは（１０−３×１０１３２５／７６０）Ｐａ、１ｓｃｃｍは（１０−６／６０）ｍ３／ｓｅｃとする。
【００５３】
（第１実施形態）
まず、本発明の第１実施形態にかかるマイクロ波プラズマ処理装置の構成について、本装置を縦方向（ｙ軸に垂直な方向）に切断した断面図である図１、および、処理室の天井面を示した図２を参照しながら説明する。また、以下の説明では、本実施形態にかかるマイクロ波プラズマ処理装置を用いた、アモルファスシリコンＣＶＤ（Chemical Vapor Deposition：化学蒸着薄膜成膜法）プロセスを例に挙げて説明する。
【００５４】
（マイクロ波プラズマ処理装置の構成）
マイクロ波プラズマ処理装置１００は、処理容器１０と蓋体２０とを備えている。処理容器１０は、その上部が開口された有底立方体形状を有している。処理容器１０と蓋体２０とは、蓋本体２１の下面外周部と処理容器１０の上面外周部との間に配設されたＯリング３２により、処理室Ｕの気密性が保持されていて、これにより、プラズマ処理を施す処理室Ｕが形成されている。処理容器１０および蓋体２０は、たとえば、アルミニウム等の金属からなり、電気的に接地されている。
【００５５】
処理容器１０には、その内部にてガラス基板（以下「基板」という）Ｇを載置するためのサセプタ１１（載置台）が設けられている。サセプタ１１は、たとえば窒化アルミニウムからなり、その内部には、給電部１１ａおよびヒータ１１ｂが設けられている。
【００５６】
給電部１１ａには、整合器１２ａ（たとえば、コンデンサ）を介して高周波電源１２ｂが接続されている。また、給電部１１ａには、コイル１３ａを介して高圧直流電源１３ｂが接続されている。整合器１２ａ、高周波電源１２ｂ、コイル１３ａおよび高圧直流電源１３ｂは、処理容器１０の外部に設けられている。また、高周波電源１２ｂおよび高圧直流電源１３ｂは、接地されている。
【００５７】
給電部１１ａは、高周波電源１２ｂから出力された高周波電力により処理容器１０の内部に所定のバイアス電圧を印加するようになっている。また、給電部１１ａは、高圧直流電源１３ｂから出力された直流電圧により基板Ｇを静電吸着するようになっている。
【００５８】
ヒータ１１ｂには、処理容器１０の外部に設けられた交流電源１４が接続されていて、交流電源１４から出力された交流電圧により基板Ｇを所定の温度に保持するようになっている。
【００５９】
処理容器１０の底面は筒状に開口され、その外部周縁にはベローズ１５の一端が装着されている。また、ベローズ１５の他端は昇降プレート１６に固着されている。このようにして、処理容器１０底面の開口部分は、ベローズ１５および昇降プレート１６により密閉されている。
【００６０】
サセプタ１１は、昇降プレート１６上に配置された筒体１７に支持されていて、昇降プレート１６および筒体１７と一体となって昇降し、これにより、サセプタ１１を処理プロセスに応じた高さに調整するようになっている。また、サセプタ１１の周囲には、処理室Ｕのガスの流れを好ましい状態に制御するためのバッフル板１８が設けられている。
【００６１】
処理容器１０の底部には、処理容器１０の外部に設けられた真空ポンプ（図示せず）が備えられている。真空ポンプは、ガス排出管１９を介して処理容器１０内のガスを排出することにより、処理室Ｕを所望の真空度まで減圧する。
【００６２】
蓋体２０には、蓋本体２１、６本の方形導波管３３、スロットアンテナ３０、および、複数枚の誘電体パーツ３１から構成された誘電体窓が設けられている。
【００６３】
図１に示したように、６本の方形導波管３３は、その断面形状が矩形状であり、蓋本体２１の内部にて平行に並べて設けられている。方形導波管３３の内部は、フッ素樹脂（たとえばテフロン（登録商標））、アルミナ（Ａｌ２Ｏ３）、石英などの誘電部材３４で充填されていて、その誘電部材３４により、λｇ１＝λｃ／（ε１）１／２の式に従って各方形導波管３３の管内波長λｇ１が制御される。ここで、λｃは自由空間の波長、ε１は誘電部材３４の誘電率である。
【００６４】
各方形導波管３３は、上部にて開口し、その開口には、可動部３５が昇降自在に挿入されている。可動部３５は、アルミニウムなどの非磁性体である導電性材料から形成されている。
【００６５】
蓋本体２１の外部であって、各可動部３５の上面には、昇降機構３６がそれぞれ設けられていて、可動部３５を昇降移動させる。かかる構成により、方形導波管３３は、誘電部材３４の上面までを限度として可動部３５を昇降移動させるにより、その高さを変更するようになっている。
【００６６】
スロットアンテナ３０は、蓋本体２１の下方にて蓋本体２１と一体となって形成されている。スロットアンテナ３０は、アルミニウムなどの非磁性体である金属から形成されている。スロットアンテナ３０には、各方形導波管３３の下面にて、図２に示した１３個のスロット３７（開口）が、それぞれ直列に並べて設けられている。各スロット３７の内部には、フッ素樹脂、アルミナ（Ａｌ２Ｏ３）、石英などの誘電部材が充填されていて、その誘電部材により、λｇ２＝λｃ／（ε２）１／２の式に従って各スロット３７の管内波長λｇ２が制御される。ここで、ε２はスロット３７内部の誘電部材の誘電率である。
【００６７】
（誘電体窓）
誘電体窓は、３９枚の誘電体パーツ３１から構成され、各誘電体パーツ３１はタイル状に形成されている。１３枚の誘電体パーツ３１は、１つのマイクロ波発生器４０に対してＹ分岐管４１を介して接続された２本の方形導波管３３を跨ぐように３列に設けられている。
【００６８】
各誘電体パーツ３１は、互いに隣接する２本の方形導波管３３（すなわち、Ｙ分岐管４１を介して同じマイクロ波発生器４０に接続された２本の方形導波管３３）の下面に設けられた２６個（＝１３個×２列）のスロット３７のうち、ｙ座標が同一となる２つのスロットの下面に隣接して取り付けられている。以上の構成により、スロットアンテナ３０の下面には、全部で３９枚（＝１３枚×３列）の誘電体パーツ３１が取り付けられる。なお、各誘電体パーツ３１の内部構成については後述する。
【００６９】
各誘電体パーツ３１には、基板Ｇと対向する面にて凹凸が形成されていてもよい。このように、各誘電体パーツ３１に凹部または凸部の少なくともいずれかを設けることによって、表面波が、各誘電体パーツ３１の表面を伝播する際の電界エネルギーの損失が増加し、これにより、表面波の伝播を抑止することができる。この結果、定在波の発生を抑制して、均一なプラズマを生成することができる。
【００７０】
図３に示したように、各誘電体パーツ３１の上面であって、各スロット３７の下端外周部にはＯリング５１が装着されている。これにより、大気圧状態にあるスロット３７内と真空圧状態にある処理室Ｕ内とが遮断され、処理室Ｕの気密性が保たれている。
【００７１】
各方形導波管３３の下面に形成されるスロット３７の個数は任意であり、たとえば、各方形導波管３３の下面にそれぞれ１２個ずつのスロット３７を設け、スロットアンテナ３０の下面に全部で３６枚（＝１２枚×３列）の誘電体パーツ３１を配設させてもよい。また、各誘電体パーツ３１の上面に設けるスロット３７の個数も２つに限られず、１つ、または、３つ以上であってもよい。
【００７２】
スロットアンテナ３０の下面には、図２に示したように、３９枚の誘電体パーツ３１を、１３枚×３列に配列させた状態で支持するために、格子状に形成された梁２６が設けられている。梁２６は、アルミニウムなどの非磁性体にて形成されている。
【００７３】
（ガスノズル）
図３に示したように、梁２６の下面には、内面がねじ切り加工された挿入穴が多数設けられている。ガスノズル２７（ガス噴射部材に相当）も、同様に上部がねじ切り加工されている。このように形成されたガスノズル２７を梁２６に設けられた挿入穴から挿入し、ガスノズル２７上部のねじ切り部分と挿入穴内面のねじ切り部分とを螺合することにより、ガスノズル２７は梁２６の下面にて梁２６に固定されている。なお、ガスノズル２７は、接着剤により梁２６に固定されていてもよいし、取り付け器具により梁２６に取り付けられていてもよい。
【００７４】
梁２６の下面であって、ガスノズル２７の上部外周部にはＯリング５２が装着されていて、これにより、大気圧状態にある第２のガス導入管２９ｂ内と真空圧状態にある処理室Ｕ内とが遮断され、処理室Ｕの気密性が保たれている。このようにして、図２に示した５６個（１４個×４列）多数のガスノズル２７が、梁２６の下面にて均等に配置されている。
【００７５】
図１の冷却水配管４４には、マイクロ波プラズマ処理装置１００の外部に配置された冷却水供給源４５が接続されていて、冷却水供給源４５から供給された冷却水が冷却水配管４４内を循環して冷却水供給源４５に戻ることにより、蓋本体２１は、所望の温度に保たれるようになっている。
【００７６】
ガス供給源４３は、複数のバルブ（バルブ４３ａ１、４３ａ３、４３ｂ１、４３ｂ３、４３ｂ５、４３ｂ７）、複数のマスフローコントローラ（マスフローコントローラ４３ａ２、４３ｂ２、４３ｂ６）、アルゴンガス供給源４３ａ４、シランガス供給源４３ｂ４および水素ガス供給源４３ｂ８から構成されている。
【００７７】
ガス供給源４３は、各バルブ（バルブ４３ａ１、４３ａ３、４３ｂ１、４３ｂ３、４３ｂ５、４３ｂ７）の開閉および各マスフローコントローラ（マスフローコントローラ４３ａ２、４３ｂ２、４３ｂ６）の開度をそれぞれ制御することにより、所望の濃度のガスを処理容器１０内にそれぞれ供給するようになっている。具体的には、アルゴンガスは、第１の流路４２ａおよび第１のガス導入管２９ａを介して各誘電体パーツ３１の内部を通り、処理容器１０内に供給される。一方、シランガスおよび水素ガスは、第２の流路４２ｂおよび第２のガス導入管２９ｂを介して各ガスノズル２７の内部を通り、処理容器１０内に供給される。なお、このようにして各種ガスをガス供給源４３から処理室内に供給する機構は、所定のガスを供給するガス供給部に相当する。
【００７８】
以上に説明した構成により、図２に示した３つのマイクロ波発生器４０から出力された、たとえば、２．４５ＧＨｚ×３のマイクロ波は、各Ｙ分岐管４１を経由して各方形導波管３３を伝播し、スロットアンテナ３０の各スロット３７を通り、各誘電体パーツ３１を透過して処理室Ｕ内に入射されるようになっている。ガス供給源４３から供給されたガスは、入射されたマイクロ波の電界エネルギーによりプラズマ化され、生成されたプラズマにより被処理体上に成膜処理が施される。
【００７９】
（誘電体窓の内部構成）
つぎに、誘電体窓を構成する各誘電体パーツ３１の内部構成について図４および図５を参照しながら詳細に説明する。図４上部および図５（ａ）は、誘電体パーツ３１の平面図を示し、図４下部は、誘電体パーツ３１の底面図を示している。図５（ｂ）は、図５（ａ）の誘電体パーツ３１をＡ１−Ａ１面にて切断した縦断面図、図５（ｃ）は、図５（ａ）の誘電体パーツ３１をＢ１−Ｂ１面にて切断した縦断面図を示している。各誘電体パーツ３１は、多孔質体（ポーラス材３１Ｐ、３１Ｐｈ、３１Ｐｌ）と緻密質体（バルク材３１Ｂ）とから形成されている。
【００８０】
（ポーラス材およびバルク材の構成要素）
図４の右上に拡大して示したように、ポーラス材３１Ｐ（第１のポーラス材３１Ｐｈおよび第２のポーラス材３１Ｐｌも同様）は、アルミナや炭化珪素などのセラミックスの結晶３１Ｐａ、ＳｉＯ２などから形成される粒子状のガラス３１Ｐｂ、および、蒸留水を混合することにより形成される。すなわち、ポーラス材３１Ｐでは、その内部にてセラミックスの結晶がその原型をとどめた形でガラスにより張り合わされた構造をしていて、セラミックスの結晶３１Ｐａと結晶３１Ｐａとの間には連通した気孔が存在する。この連通した気孔にガスを通すことにより、ガスは、ポーラス材３１Ｐの内部全体に均一に広がりながらポーラス材３１Ｐの下部まで浸透し、ポーラス材３１Ｐの下部から吹き出るようになっている。
【００８１】
一方、図４の右下に拡大して示したように、バルク材３１Ｂは、アルミナ、窒化珪素、炭化珪素、ジルコニアから選ばれるセラミックス３１Ｂａを熱処理して焼き固めることにより形成される。よって、バルク材３１Ｂでは、その内部にてセラミックスの結晶が原型をとどめておらず、結晶と結晶との間には隙間が存在しない。よって、ガスや大気は、バルク材３１Ｂ内を通過することができない。
【００８２】
ポーラス材３１Ｐの構成要素の１つであるガラス３１Ｐｂの熱膨張係数は、もう１つの構成要素であるセラミックス３１Ｐａ、および、バルク材３１Ｂの構成要素であるセラミックス３１Ｂａの熱膨張係数より小さいほうがよい。その理由は、低熱膨張のガラスを使用することにより、焼結後のポーラス材３１Ｐとバルク材３１Ｂとの界面の隙間をなくすことができ、また、ポーラス材３１Ｐにおいて結合材としての役割を有するガラス３１Ｐｂを圧縮応力が加わった状態にしておくことにより、ポーラス材３１Ｐの強度が高められるからである。
【００８３】
また、ガラス粉末の平均粒子径は、セラミックス粉末の平均粒子径より小さいほうがよい。その理由は、ガラス粉末の平均粒子径がセラミックス粉末の平均粒子径より大きいと、ガラス粉末がセラミックス粉末の充填を阻害するため、ガラス軟化点以上で焼結する際に焼成収縮を起こすからである。これを考慮すると、ガラス粉末の平均粒子径は、セラミックス粉末の平均粒子径の１／２以下であるほうがよく、さらには、１／３以下であるほうがよい。
【００８４】
添加するガラス粉末の量は、特に限定されないが、ガラス粉末の粒子径が大きい場合と同様に、大量に添加するとセラミックス粉末の充填を阻害し、焼成収縮を起こすため、少量であるほうがよい。ただし、ガラス粉末の量が少なすぎると、セラミックス粉末の結合強度が低下し、脱粒や欠けの問題が生じるため、脱粒や欠けが生じない一定の結合強度を維持できる量を添加する必要がある。具体的には、ガラス粉末の量は、目標とする気孔率、セラミックス粉末の粒度、焼成温度およびガラス粘性等を考慮して調整されるが、一般的には、セラミックス粉末に対して５％〜３０％程度の質量を添加、混合することが好ましい。
【００８５】
（誘電体パーツ内部におけるポーラス材の配置）
つぎに、誘電体パーツ３１内部におけるポーラス材の配置について説明する。図５に示したように、誘電体パーツ３１の上面中央には、円柱状のポーラス材３１Ｐの端部が露出していて、ガスの入口ＩＮとなっている。なお、ポーラス材３１Ｐは、誘電体パーツ３１の上面にて１つ露出してもよく、２つ以上露出していてもよい。
【００８６】
図５（ａ）（ｂ）に示したように、第１のポーラス材３１Ｐｈは、たとえば、０．６の気孔率（第１の気孔率の一例）を有し、直方体状に形成された、誘電体パーツ３１の表面に露出しないように誘電体パーツ３１の内部に埋め込まれている。第１のポーラス材３１Ｐｈは、ポーラス材３１Ｐに連結している。なお、第１のポーラス材３１Ｐｈは、第１の多孔質体に相当する。
【００８７】
図５（ａ）に示したように、第１のポーラス材３１Ｐｈの下方には、たとえば、０．４の気孔率（第２の気孔率の一例）を有し、円柱状に形成された第２のポーラス材３１Ｐｌが、ｘ軸方向に７個、ｙ軸方向に４個ずつそれぞれ等間隔に配置されている。第２の気孔率は第１の気孔率より小さくなっている。
【００８８】
図５（ｂ）（ｃ）に示したように、第２のポーラス材３１Ｐｌは、その一端にて第１のポーラス材３１Ｐｈに連結し、その他端にて誘電体パーツ３１の処理室側の面（ここでは、誘電体パーツ３１の下面）に露出している。誘電体パーツ３１の下面に露出している第２のポーラス材３１Ｐｌの部分は、ガスの出口ＯＵＴとなる。なお、第２のポーラス材３１Ｐｌは、第２の多孔質体に相当する。
【００８９】
かかる構成により、ガス供給部は、ガス入口ＩＮからアルゴンガスを供給し、ポーラス材３１Ｐ、第１のポーラス材３１Ｐｈ、第２のポーラス材３１Ｐｌに通してガス出口ＯＵＴからアルゴンガスを処理室Ｕ内に導入する。
【００９０】
なお、ガスの入口ＩＮを有するポーラス材３１Ｐは、多孔質体であっても、中空のガス管であってもよく、また、たとえば、第１のポーラス材３１Ｐｈと同じ部材で形成されていてもよく、第２のポーラス材３１Ｐｌと同じ部材で形成されていてもよい。
【００９１】
（ガスノズル２７の内部構成）
図３に示したように、ガスノズル２７も、誘電体パーツ３１と同様に、ポーラス材２７Ｐとバルク材２７Ｂとから形成されている。具体的には、ガスノズル２７のうち、第２のガス導入管２９ｂと連通した配管部分は、バルク材２７Ｂから形成されていて、その内部は、ポーラス材２７Ｐで充たされている。また、ガスノズル２７の下部では、ポーラス材２７Ｐがバルク材２７Ｂから突出し、ポーラス材２７Ｐの一部が処理室Ｕに露出している。
【００９２】
（誘電体パーツ３１の製造方法）
ここで、誘電体パーツ３１を形成するポーラス材３１Ｐおよびバルク材３１Ｂ、ならびに、ガスノズル２７を形成するポーラス材２７Ｐおよびバルク材２７Ｂは、一体焼成される。ガスノズル２７の製造方法は、誘電体パーツ３１の製造方法と同様であるため、以下では、誘電体パーツ３１を形成するポーラス材３１Ｐおよびバルク材３１Ｂの一体焼成のみについて説明する。
【００９３】
まず、アルミナ粉末（セラミックス粉末）およびガラス粉末に水またはアルコールを加えて混合することにより、ポーラス材となるスラリーが調整される。つぎに、前述した所定位置に配設されたバルク材に、得られたスラリーを充填することにより、誘電体パーツ３１が形成される。
【００９４】
スラリーを充填した誘電体パーツ３１を充分に乾燥させた後、ポーラス材およびバルク材は、ガラスの軟化点以上の温度で一体焼成される。このとき、焼成温度がガラスの軟化点より低いと、ポーラス材とバルク材とを充分に一体化することができない。一方、焼成温度が高すぎるとポーラス材やバルク材に変形や収縮が起きる。このため、焼成温度は、ポーラス材とバルク材とが充分に一体化される温度であってできるだけ低温であるほうがよい。
【００９５】
このようにして、ポーラス材およびバルク材を一体的に焼成させて誘電体パーツ３１を製造することにより、ポーラス材とバルク材との間が隙間なく密着される。この結果、ポーラス材とバルク材とを別個に製造して接着剤で接着していた従来に比べ、熱膨張に強い誘電体パーツ３１を製造することができる。
【００９６】
すなわち、従来の製造方法では、ポーラス材やバルク材と接着剤とは異なる物質であるため、それらの部材が加熱により膨張や圧縮を繰り返すとき、その熱膨張係数の違いが影響して、ポーラス材やバルク材と接合剤と間で歪みが生じていた。しかし、本実施形態の製造方法では、一体的に焼成されるポーラス材およびバルク材は同一物質であるため（熱膨張係数は同じ）、これらの部材に熱による歪みは生じない。これにより、本実施形態の製造方法では、従来に比べて非常に熱膨張に強い誘電体パーツ３１を製造することができる。
【００９７】
このようにして、本実施形態にかかるマイクロ波プラズマ処理装置１００では、第１のポーラス材３１Ｐｈとバルク材３１Ｂとが一体的に焼成されることにより、第１のポーラス材３１Ｐｈと第２のポーラス材３１Ｐｌとバルク材３１Ｂとが隙間なく密着され、この結果、大気圧状態にあるガス導入管２９の内部やスロット３７の開口と真空圧状態にある処理室Ｕ内部とをバルク材により遮断することができる。これにより、処理室Ｕの気密性を保ちながら、各ポーラス材にガスを通すことにより、ガスを減速させながら均一に処理室Ｕ内に供給することができる。
【００９８】
また、ポーラス材とバルク材とを別個に製造することなく、一体的に焼成して製造することにより、従来行われていたポーラス材とバルク材体との接着面を合わせるための加工等が不要となるため、製造コストを大幅に削減することができる。さらに、誘電体パーツ３１（およびガスノズル２７）は、熱膨張に強いため、プロセス処理中に破損されにくい。これにより、マイクロ波プラズマ処理装置１００を安定的に稼働させることができる。
【００９９】
（ゾルゲル法による封孔処理）
さらに、誘電体パーツ３１およびガスノズル２７は、ゾルゲル法により封孔処理される。なお、ガスノズル２７の封孔処理は、誘電体パーツ３１の封孔処理と同様であるため、以下では、誘電体パーツ３１の封孔処理のみについて説明する。
【０１００】
具体的には、耐食性の高いＹ２Ｏ３ゾルゲルを誘電体パーツ３１のポーラス材３１Ｐに浸漬させ、ポーラス材３１ＰをＹ２Ｏ３ゾルでコーティング（すなわち、誘電体パーツ３１を有機溶剤に分散させたゾル（コロイド溶液）で封孔）した後、加熱によるゲル化させる。これにより、ポーラス材３１Ｐ内のガラス部分（ＳｉＯ２）がＦ系ガスや塩素系ガスにより腐食されることを回避することができる。なお、この場合の封孔処理に用いる溶液は、Ｙ２Ｏ３ゾルに限られず、周期律表第３ａ族に属する元素から選択されたものを用いることができる。
【０１０１】
つぎに、本実施形態のマイクロ波プラズマ処理装置１００にガスを供給したときのガスの流れについて、図６および図１０を参照しながら説明する。図６は、本実施形態にかかるマイクロ波プラズマ処理装置１００にガスを供給したときのガスの流れを説明するための図である。図１０は、本装置との比較例として、誘電体窓内部に設けられた中空のガス管にガスを供給したときのガスの流れを説明するための図である。
【０１０２】
（アルゴンガスの供給）
一般的に、ガス管を通るガスの流速Ｖは、ガスの流量Ｑおよびガス管の断面積Ａを用いて次式（１）のように表される。
Ｖ＝Ｑ／Ａ・・・（１）
【０１０３】
図１０の上側に誘電体窓９１の平面図（底面図も同じ）、下側にその断面図を示したように、誘電体窓９１に直径０．５ｍｍの中空のガス管９２を多数貫通させ、各ガス管にプラズマ励起ガスであるアルゴンガスを供給した場合について考察する。
【０１０４】
処理容器内の圧力ｐ１が１（Ｔｏｒｒ）、処理容器内に噴射するガスの総流量Ｑが２．０×１０―３（ｍ３／ｍｉｎ）、ガス穴総数が１１７６個の場合、ガス穴１個あたりのガス流量Ｑは２８３４４．７ｍｍ３／ｓｅｃとなる。また、たとえば、噴射孔の直径が０.５ｍｍのとき、ガス穴１個の断面積Ａは、０．１９６３５（ｍｍ２）となる。
【０１０５】
したがって、処理容器内の圧力ｐ１および体積ｖが一定であると仮定した場合、直径０．５ｍｍのガス管９２から噴射されるガスの流速Ｖ０は次のように計算される。ただし、１（ａｔｍ）＝７６０（Ｔｏｒｒ）とする。
Ｖ０＝２８３４４．７×７６０／０．１９６３５＝１０９７１２．１ｍ／ｓ
【０１０６】
上記計算結果によれば、誘電体窓９１から噴き出されるガスの速度Ｖ０は、音速以上となる。実際、音速程度の流速でたとえば、アルゴンガスなどのプラズマ励起ガスが処理室内に供給された場合、シランガスなどの処理ガスをプラズマ励起ガスと異なる位置に噴射しても、それぞれのガスが過剰に攪拌される。このため、たとえば、シランガスを良質の膜を形成するためのプリカーサー（前駆体）であるＳｉＨ３ラジカルまで解離させたいところ、それ以上に解離が進み（すなわち、ＳｉＨ２ラジカルまで解離してしまい）、基板Ｇ上を良好に成膜することができない。
【０１０７】
一方、図６の上側に本実施形態にかかる誘電体パーツ３１の平面図、下側にその断面図を示したように、誘電体パーツ３１には、ポーラス材３１Ｐ、第１のポーラス材３１Ｐｈおよび第２のポーラス材３１Ｐｌが充填されている。この場合、アルゴンガス（第１のガスの一例）は、ガス入口ＩＮから誘電体パーツ３１に形成されたポーラス材３１Ｐ内に通され、さらに、第１のポーラスＰｈおよび複数の第２のポーラスＰｌを介して処理室Ｕ内に噴き出される。
【０１０８】
このとき、処理容器内の圧力ｐ１および体積ｖが一定であると仮定した場合、ポーラス材から噴射されるガスの流速Ｖｔは、式（１）を用いて次のように計算される。ただし、総断面積Ａは、ポーラス材の噴出口の断面積と気孔率との積で求められ、ポーラス材の噴出口が直径１６ｍｍとすると、総断面積Ａは、気孔率が５０％のとき１００．５３ｍｍ２となる。
Ｖｔ＝２８３４４．７×７６０／１００．５３＝２１４．４ｍ／ｓ
【０１０９】
上記計算結果によれば、誘電体パーツ３１から噴き出されるガスの速度Ｖｔは、音速より小さい。これは、アルゴンガスが、ポーラス材３１Ｐ、第１のポーラス材３１Ｐｈおよび第２のポーラス材３１Ｐｌ内のセラミックスの結晶と結晶との間の連通した気孔間を流れる間に減速しながら、各ポーラス材の内部全体に等方的に広がり、方向の偏りも非常に少ない状態で処理室Ｕ内に均一に吹き出されるためである。
【０１１０】
（気孔率）
さらに、本実施形態にかかる誘電体パーツ３１では、第１のポーラス材３１Ｐｈの気孔率（第１の気孔率）は、第２のポーラス材３１Ｐｌの気孔率（第２の気孔率）より大きい。すなわち、第１のポーラス材３１Ｐｈの内部は、第２のポーラス材３１Ｐｌの内部より隙間が多い。これにより、さらに、減速されたガスを均一化された状態でガス出口ＯＵＴから噴き出すことができる。このメカニズムについて以下に説明する。
【０１１１】
アルゴンガスは、第２のポーラス材３１Ｐｌより気孔率の高い第１のポーラス材３１Ｐｈの内部に一時的に蓄えられ、第１のポーラス材３１Ｐｈの内部にて一時的に滞留した後、第２のポーラス材３１Ｐｌから処理室内に噴き出される。
【０１１２】
このように、本実施形態にかかる誘電体パーツ３１では、ガスの流速を低下させるために、内部にガスを通過させるポーラス材が設けられているのみならず、第１のポーラス材３１Ｐｈにバッファ空間としての機能を持たせるように、第１および第２の２種類のポーラス材が設けられている。これにより、ガスを誘電体パーツ３１の第１のポーラス材３１Ｐｈ内に一時的に貯蔵し、ガスが第１のポーラス材３１Ｐｈ内に存在する間にガスを減速かつ均一化し、その後、第２のポーラス材３１Ｐｌに出力されたガスを、さらに減速させながら均一に処理室内に噴き出すことができる。この結果、所望の速度で所望の位置に均一に供給されたガスは、過剰に攪拌されないため、均一かつ安定的にプラズマを生成することができる。
【０１１３】
（シランガスおよび水素ガスの供給）
シランガスおよび水素ガスからなる混合ガス（第２のガスの一例）は、複数のガスノズル２７に形成されたポーラス材２７Ｐに通される。これにより、混合ガスは、アルゴンガスの吹き出し位置より下方の位置から減速された状態で処理室Ｕ内に噴き出される。
【０１１４】
この結果、アルゴンガスのプラズマ着火後、供給されたシランガスおよび水素ガスの混合ガスは、過剰に攪拌されることなく、所望の位置にてアルゴンガスのプラズマ化にある程度のエネルギーを消費して弱められた電界エネルギーにより、良質の膜を形成するためのプリカーサー（前駆体）であるＳｉＨ３ラジカルまで解離する。すなわち、ＳｉＨ２ラジカルまでは解離されない。このようにして生成されたプラズマにより、基板Ｇ上に非常に良質なアモルファスシリコン膜を形成することができる。
【０１１５】
また、上述したように、本実施形態では、第１のポーラス材３１Ｐｈは、誘電体パーツ３１の内部であって、誘電体パーツ３１の表面に露出しない位置に設けられており、誘電体パーツ３１の表面のほとんどは緻密質体から形成される。これにより、誘電体パーツ３１の強度を上げることができるとともに、第１のポーラス材３１Ｐｈの気孔間を接着するために使用された粉末状のガラスが剥がれて処理室内に落下し、基板Ｇ上にパーティクルとして混入することを防ぐことができる。
【０１１６】
これに加えて、誘電体パーツ３１を構成するポーラス材およびバルク材は、上述したように一体的に焼成されている。これにより、ポーラス材とバルク材とが隙間なく密着される。この結果、大気圧状態にあるガス導入管２９内部やスロット３７の開口と真空圧状態にある処理室Ｕ内部とを一体焼成されたバルク材により遮断することができる。これにより、処理室Ｕの気密性を保ちながら、各ポーラス材に通して減速されたガスを処理室内に供給することができる。
【０１１７】
（気孔率の最適値）
図７に示したように、発明者らは、多孔質セラミックスにて形成されたポーラス材の気孔率と流速との関係を式（１）に基づきシミュレーションにより算出した。これらの計算結果によれば、ポーラス材の気孔率が０．４以上の時、ガスの流速が音速未満になる。
【０１１８】
一方、ポーラス材の気孔率が０．６以上になると、ポーラス材内部にてプラズマが生成されてしまう。すなわち、アルゴンガスのミーンフリーパス（平均自由工程）は、圧力が１ｍＴｏｒｒ、温度が室温のとき、７５ｍｍ程度であるから、圧力が１Ｔｏｒｒ、温度が室温のときの処理室Ｕ内でのアルゴンガスのミーンフリーパスは、７５μｍ程度となる。
【０１１９】
一方、ポーラス材の気孔率が、０．６未満であれば、ポーラス材内部の平均気孔径は７５μｍ未満となるため、アルゴンガスがポーラス材の内部に入っても、そのほとんどは内壁に衝突してしまう。したがって、ポーラス材の気孔率が、０．６未満であれば、プラズマは、ポーラス材内部で生成されないと考えられ、ポーラス材内部に入り込んだガスがプラズマ化し、異常放電が発生することにより誘電体パーツ３１が焼損することや、ポーラス材内部にて反応性ガスが化学反応を起こすことによりポーラス材内部に反応生成物が付着することを回避することができる。
【０１２０】
したがって、発明者は、第１のポーラス材３１Ｐｈが有する第１の気孔率および第２のポーラス材３１Ｐｌが有する第２の気孔率は、０．４〜０．６の範囲であって、第１の気孔率が第２の気孔率より大きくなるように各ポーラス材を選択することが好ましいと結論付けた。
【０１２１】
（変形例１）
つぎに、第１実施形態の変形例１について、図８を参照しながら説明する。本変形例では、第１のポーラス材３１Ｐｈが、各誘電体パーツ３１に６個設けられている点、および、各第１のポーラス材３１Ｐｈが各誘電体パーツ３１の上面に露出している点で、第１のポーラス材３１Ｐｈが、各誘電体パーツ３１に１個設けられ、各第１のポーラス材３１Ｐｈが各誘電体パーツ３１の内部に埋め込まれている第１実施形態の誘電体パーツ３１と構成上相異する。よって、この相違点を中心に本実施形態にかかるマイクロ波プラズマ処理装置１００について説明する。
【０１２２】
一般的に、製造上、各部材の大きさが小さければ小さいほど各部材の特性のバラツキを抑え、同質の部材を容易に製造することができる。このことから、第１のポーラス材３１Ｐｈおよび第２のポーラス材３１Ｐｌをそれぞれ複数の小さなパーツに分けて誘電体パーツ３１に配置した本変形例では、同じ特性をもったポーラス材により、各ポーラス材内部にてガスをより均一に流すことができる。
【０１２３】
また、各ポーラス材の各パーツの粒径を均一にすればするほど、誘電正接（ｔａｎδ）の値は小さくなる。一方、誘電正接が小さければ小さいほど、マイクロ波が誘電体パーツ３１を透過するときの電界エネルギーの損失は少なくなる。したがって、第１のポーラス材３１Ｐｈおよび第２のポーラス材３１Ｐｌをそれぞれ複数の小さなパーツに分けることによって、各ポーラス材の各パーツの粒径を均一にすることにより、誘電正接を小さくすることができる。この結果、誘電体パーツ３１を透過するときのマイクロ波の電界エネルギーの損失を抑えることにより、高い電界エネルギーを持ったマイクロ波を処理室内に入射させることができる。なお、誘電正接は、ポーラス材内の気孔同士を接着する接着材に含まれる不純物を少なくすることによっても、小さくすることができる。
【０１２４】
また、ポーラス材の誘電率は、バルク材の誘電率／気孔率にて求められるが、本変形例にかかる誘電体パーツ３１の内部構成によれば、第１の気孔率は、第２の気孔率より大きい。よって、第１のポーラス材３１Ｐｈの誘電率ε１は、第２のポーラス材３１Ｐｌの誘電率ε２より小さくなる。
【０１２５】
一方、管内波長λｇは、自由空間における波長λｃ／誘電率εに等しい。よって、第１のポーラス材３１Ｐｈを透過するマイクロ波の管内波長λｇ１は、第２のポーラス材３１Ｐｌを透過するマイクロ波の管内波長λｇ２より長くなる。
【０１２６】
一方、マイクロ波は、管内波長λｇが長い方から短い方に動きやすいという性質を持っている。したがって、マイクロ波は、第１のポーラス材３１Ｐｈから第２のポーラス材３１Ｐｌの方へ動きやすい。この結果、本変形例では、第１のポーラス材３１Ｐｈの気孔率を第２のポーラス材３１Ｐｌの気孔率より大きくするという単純な構成を有することにより、マイクロ波を第１のポーラス材３１Ｐｈ、第２のポーラス材３１Ｐｌを介して処理室Ｕ内にスムーズに入射するように誘導することができる。
【０１２７】
また、第１のポーラス材３１Ｐｈを複数のパーツから構成することにより、第１のポーラス材３１Ｐｈの間に設けられた誘電体パーツ３１上面のバルク部分と蓋本体２１との間にＯリング（図示せず）を設けることにより、Ｏリングのサイズを小さくすることができる。この結果、Ｏリングを押しつぶすときにＯリングに加えられる力を小さくすることができ、これにより、誘電体パーツ３１の破損を防止することができる。
【０１２８】
（変形例２）
つぎに、第１実施形態の変形例２について、図９を参照しながら説明する。本変形例では、誘電体パーツ３１の内部にて、図３に示した第２のポーラス材３１Ｐｌの代わりに図９の貫通部材３１ｔが配置される。
【０１２９】
貫通部材３１ｔには、その内部にて貫通孔３１ｔａが多数貫通している。各貫通孔３１ｔａは、それらの貫通孔３１ｔａから噴き出されるガスの流速が、音速以下であって、かつ、それらの貫通孔３１ｔａにガスが入り込まないことを条件として、貫通孔３１ｔａの径および貫通孔３１ｔａの数が予め定められている。
【０１３０】
これにより、ガス供給部は、ガスを第１のポーラス材３１Ｐｈに一時的に貯蔵させながら、滞留させた後、貫通部材３１ｔに設けられた多数の貫通孔３１ｔａから音速以下の流速で処理室Ｕの内部に導入する。これにより、ある程度低速になったガスを均一に処理室内に供給することができる。
【０１３１】
また、各貫通孔３１ｔａの径は、アルゴンガスの平均自由工程に基づき、アルゴンガスが入り込まないサイズ（たとえば、直径０．５ｍｍ）に予め定められている。これにより、貫通孔３１ｔａに入り込んだガスがプラズマ化し、貫通孔３１ｔａ内部にて異常放電することにより誘電体パーツ３１が焼損することや、貫通孔３１ｔａ内部にて反応性ガスが化学反応を起こすことにより、貫通孔３１ｔａ内部に反応生成物が付着することを回避することができる。
【０１３２】
以上に説明したように、上記実施形態および上記各変形例にかかるマイクロ波プラズマ処理装置１００によれば、ガスの流速を抑えることにより基板Ｇ上に良好なアモルファスシリコン膜を形成することができる。
【０１３３】
なお、以上に説明したマイクロ波プラズマ処理装置１００を用いたゲート酸化膜形成処理では、処理室内の圧力ｐ１は数ｍＴｏｒｒ程度であり、これに対して、第２のポーラス材３１Ｐｌ内部の圧力ｐ２および第１のポーラス材３１Ｐｈ内部の圧力ｐ３は、数Ｔｏｒｒ程度になると考えられる。したがって、ガスが、減速しながら第１のポーラス材３１Ｐｈ全体に均一に広がり、その後、第２のポーラス材３１Ｐｌ内を通過して処理室Ｕ内に導入される際、ポーラス材内部を流れるガスの流れを律速している主な条件は、処理室内の圧力ｐ１と第２のポーラス材３１Ｐｌ内部の圧力ｐ２との圧力差と考えられる。
【０１３４】
しかし、処理室Ｕ内のプロセス条件によっては、第１の気孔率が第２の気孔率より大きいことから生じる第１のポーラス材３１Ｐｈ内部の圧力ｐ３と第２のポーラス材３１Ｐｌ内部の圧力Ｐ２との圧力差、および処理室内の圧力ｐ１と第２のポーラス材３１Ｐｌ内部の圧力ｐ２との圧力差の関係から、ポーラス材内部を流れるガスの流れに対する律速条件が変わることもあると考えられる。
【０１３５】
より詳細に説明すると、第１のポーラス材３１Ｐｈの気孔率は第２のポーラス材３１Ｐｌの気孔率より大きい。このため、上記圧力差の関係によっては、第１のポーラス材３１Ｐｈ内部の圧力ｐ３と第２のポーラス材３１Ｐｌ内部の圧力ｐ２との圧力差が、ポーラス材内部を流れるガスの流れの律速条件となることもあると考えられる。この場合、圧力ｐ２と圧力ｐ３との圧力差により、第１のポーラス材３１Ｐｈに入り込んだガスのうち、所定量を超えたガスはすぐには第２のポーラス材３１Ｐｌに移動することはできず、第１のポーラス材３１Ｐｈを広がりながら一時的に第１のポーラス材３１Ｐｈに滞留する。これにより、第１のポーラス材３１Ｐｈは、所定の圧力（密度）に保たれ、ガスは、第１のポーラス材３１Ｐｈ内に滞留する間に混ざり合いながら、第１のポーラス材３１Ｐｈにてある程度均一な状態となる。その後、ガスは、第２のポーラス材３１Ｐｌ内部に入り込み、第２のポーラス材３１Ｐｌを通過して処理室Ｕに噴き出される。
【０１３６】
以上に説明したように、ガスが誘電体パーツ３１のポーラス材内部を通過するとき、ガスの流速を低下させるだけでなく、第１のポーラス材３１Ｐｈに緩衝（バッファ）空間としての機能を持たせるように、第１のポーラス材３１Ｐｈおよび第２のポーラス材３１Ｐｌの２種類のポーラス材を設けたことにより、ガスを誘電体パーツ３１の内部にて効果的に減速させながら、処理室内に向けて均一に噴き出すことができる。この結果、所望の位置に減速かつ均一に供給されたガスから所望のプラズマを均一に生成し、これにより、基板Ｇ上に良質かつ均一なプラズマ処理を施すことができる。
【０１３７】
（ガス供給方法）
また、上述した実施形態では、第１のガスを複数の誘電体パーツ３１のポーラス材３１Ｐから供給し、第２のガスをガスノズル２７のポーラス材２７Ｐから供給した。しかし、ガスの供給方法は、これに限られず、たとえば、複数の誘電体パーツ３１のうち、いくつかの誘電体パーツ３１のポーラス材３１Ｐから第１のガスを供給し、他の誘電体パーツ３１のポーラス材３１Ｐから第２のガスを供給するようにしてもよい。
【０１３８】
また、複数のガスノズル２７のうち、いくつかのガスノズル２７のポーラス材２７Ｐから第１のガスを供給し、他のガスノズル２７のポーラス材２７Ｐから第２のガスを供給するようにしてもよい。
【０１３９】
なお、一般的には、各誘電体パーツ３１の下面から吹き出される第１のガス（たとえば、アルゴンガス）は、ガスノズル２７の下部から吹き出される第２のガス（たとえば、シランガス）よりも結合エネルギーが大きいほうがよい。
【０１４０】
ここで、Ａｒのイオン化エネルギーは、１５．７５９（ｅＶ）である。また、ＨとＨとの分子結合エネルギーは、４．４８（ｅＶ）であり、ＳｉとＨとの分子結合エネルギーは、３．２（ｅＶ）である。このことから、アモルファスシリコンＣＶＤプロセスでは、本実施形態のように、シランガスや水素ガスより分子結合エネルギーが大きいアルゴンガスは、第１のガスとして処理容器１０の上方から供給され、シランガスと水素ガスとの混合ガスは、第２のガスとして処理容器１０の下方から供給されるのことが好ましい。
【０１４１】
ただし、複数のガスとを混合すると、その混合ガスが過剰反応してしまうなどの特殊な場合には、第１のガスおよび第２のガスの結合エネルギーの大小関係に関わらず、過剰反応が起きないように各ガスの噴射位置が決定される。
【０１４２】
上記実施形態において、各部の動作はお互いに関連しており、互いの関連を考慮しながら、一連の動作として置き換えることができる。そして、このように置き換えることにより、マイクロ波プラズマ処理装置の発明の実施形態をマイクロ波プラズマ処理方法の実施形態とすることができる。
【０１４３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１４４】
たとえば、上記実施形態では、大型ディスプレイ装置製造において大型のガラス基板を処理するためのマイクロ波プラズマ処理装置について説明したが、本発明は半導体装置製造用のプラズマ処理装置にも適用できる。すなわち、特開平１１−２９７６７２号公報に記載のように、円形の半導体ウエハをプラズマ処理するためにマイクロ波をＲＬＳＡ（Radial Line Slot Antenna）アンテナに設けたライン状のスロットを介して供給するプラズマ処理装置であって、誘電体のシャワープレートを備え、該シャワープレートを透過させてマイクロ波を処理室へ供給するとともに、該シャワープレートに設けた多数の小孔を通してガスを処理室内へ導入する装置において、該シャワープレートの代わりに多孔質体と緻密質体とを備えた誘電体円板を用い、上記多孔質体を通してガスを導入するようにしてもよい。また、特開２００２−２９９３３１号公報に記載のような二段のシャワープレートを有するプラズマ処理装置において、上段のシャワープレートの代わりに多孔質体と緻密質体とを備えた誘電体円板を用い、上記多孔質体を通してプラズマ発生用のガスを上下のシャワープレート間の空間に導入するようにし、そこでマイクロ波によりプラズマを発生させるようにしてもよい。
【０１４５】
また、本発明にかかるマイクロ波プラズマ処理装置により実行されるプラズマ処理は、ＣＶＤ処理に限られず、アッシング処理、エッチング処理などのあらゆるプラズマ処理が可能である。
【０１４６】
なお、ガラス基板のサイズは、７２０ｍｍ×７２０ｍｍ以上であればよく、たとえば、Ｇ３基板サイズで７２０ｍｍ×７２０ｍｍ（チャンバ内の径：４００ｍｍ×５００ｍｍ）、Ｇ４．５基板サイズで７３０ｍｍ×９２０ｍｍ（チャンバ内の径：１０００ｍｍ×１１９０ｍｍ）、Ｇ５基板サイズで１１００ｍｍ×１３００ｍｍ（チャンバ内の径：１４７０ｍｍ×１５９０ｍｍ）である。上記大きさの処理室内に１〜８Ｗ／ｃｍ２のパワーのマイクロ波が供給される。
【図面の簡単な説明】
【０１４７】
【図１】本発明の第１実施形態にかかるマイクロ波プラズマ処理装置の断面図である。
【図２】同実施形態にかかる処理容器の天井面を示した図である。
【図３】同実施形態にかかる図１の誘電体パーツおよびガスノズル近傍を拡大した図である。
【図４】同実施形態にかかる誘電体パーツの平面図および誘電体パーツを構成するポーラス材およびバルク材内部構成を示した図である。
【図５】図５（ａ）は、同実施形態にかかる誘電体パーツ３１の下面図、図５（ｂ）は、図５（ａ）の誘電体パーツ３１をＡ１−Ａ１面にて切断した縦断面図、図５（ｃ）は、図５（ａ）の誘電体パーツ３１をＢ１−Ｂ１面にて切断した縦断面図である。
【図６】同実施形態にかかるマイクロ波プラズマ処理装置にガスを供給したときのガスの流れを説明するための図である。
【図７】ポーラス材の気孔率と流速との関係を示した図である。
【図８】図８（ａ）は、本発明の第１実施形態の変形例１にかかる誘電体パーツ３１の平面図、図８（ｂ）は、図８（ａ）の誘電体パーツ３１をＡ２−Ａ２面にて切断した縦断面図、図８（ｃ）は、図８（ａ）の誘電体パーツ３１をＢ２−Ｂ２面にて切断した縦断面図である。
【図９】本発明の第１実施形態の変形例２にかかる貫通部材を示した図である。
【図１０】比較例として中空のガス管にガスを供給したときのガスの流れを説明するための図である。
【符号の説明】
【０１４８】
１０              処理容器
１１              サセプタ
２０              蓋体
２１              蓋本体
２６              梁
２７              ガスノズル
２７Ｂ            バルク材
２７Ｐ            ポーラス材
２９ａ            第１のガス導入管
２９ｂ            第２のガス導入管
３０              スロットアンテナ
３１              誘電体パーツ
３１Ｂ            バルク材
３１Ｐ            ポーラス材
３１Ｐｈ          第１のポーラス材
３１Ｐｌ          第２のポーラス材
３２、５１、５２  Ｏリング
３３              方形導波管
３７              スロット
４０              マイクロ波発生器
４３              ガス供給源
４３ａ４          アルゴンガス供給源
４３ｂ４          シランガス供給源
４３ｂ８          水素ガス供給源
１００            マイクロ波プラズマ処理装置
Ｕ                処理室
Ｇ                基板
【図１】
2008091489.tif 000003
【図２】
2008091489.tif 000004
【図３】
2008091489.tif 000005
【図４】
2008091489.tif 000006
【図５】
2008091489.tif 000007
【図６】
2008091489.tif 000008
【図７】
2008091489.tif 000009
【図８】
2008091489.tif 000010
【図９】
2008091489.tif 000011
【図１０】
2008091489.tif 000012